ВОССТАНОВИТЕЛЬНАЯ ОБРАБОТКА МЕТАЛЛСОДЕРЖАЩИХ РУД В ПРСУТСТВИИ МИКРОВОЛНОВОЙ И РАДИОЧАСТОТНОЙ ЭНЕРГИИ

1. Способ восстановления металлсодержащего материала, включающий:
подготовку металлсодержащего материала,
нагревание упомянутого металлсодержащего материала посредством конвекции, и/или теплопроводности, и/или радиации,
воздействие на упомянутый металлсодержащий материал микроволновой (МВ) энергией,
воздействие на упомянутый металлсодержащий материал радиочастотной (РЧ) энергией, и
воздействие на упомянутый металлсодержащий материал восстановителем,
в котором воздействие на металлсодержащий материал микроволновой МВ и/или РЧ энергией осуществляют без существенного нагрева упомянутого материала.
2. Способ по п.1, в котором металлсодержащий материал включает в себя руду или концентрат.
3. Способ по п.1, в котором металлсодержащий материал включает в себя железо.
4. Способ по п.2 или 3, в котором руду выбирают из одной или более следующих руд: ильменит, титансодержащий магнетит, железная руда, содержащие лимонит латериты, магнетит, маггемит, гематит и содержащие сапролит латериты.
5. Способ по п.1, в котором металлсодержащий материал нагревают посредством упомянутой конвекции, и/или теплопроводности, и/или радиации до температуры, не превышающей приблизительно 1200°С.
6. Способ по п.5, в котором металлсодержащий материал нагревают посредством упомянутой конвекции, и/или теплопроводности, и/или радиации до температуры, не превышающей 850°С.
7. Способ по п.5 или 6, в котором металлсодержащий материал нагревают посредством упомянутой конвекции, и/или теплопроводности, и/или радиации до температуры в диапазоне от 400 до 850°С.
8. Способ по п.7, в котором воздействие на металлсодержащий материал микроволновой МВ и/или РЧ энергией вызывает нагрев упомянутого материала менее, чем на 10°С.
9. Способ по п.1, в котором пиковая напряженность электрического поля МВ энергии, используемой в резонаторе, составляет от 300 до 5000 В/м.
10. Способ по п.1, в котором пиковая напряженность электрического поля РЧ энергии, используемой в резонаторе, составляет от 3000 до 100000 В/м.
11. Способ по п.1, в котором восстановитель включает газ, выбранный из оксида углерода и/или водорода.
12. Способ по п.1, в котором восстановитель включает твердый материал, содержащий углерод.
13. Способ по п.1, в котором восстановитель содержится в металлсодержащем материале.
14. Способ по п.1, в котором металлсодержащий материал нагревают посредством упомянутой конвекции, и/или теплопроводности, и/или радиации до воздействия на упомянутый материал МВ энергией и/или РЧ энергией.
15. Способ по п.1, в котором металлсодержащий материал подвергают воздействию МВ и/или РЧ энергии во время нагревания упомянутого материала посредством упомянутой конвекции и/или теплопроводности и/или радиациии.
16. Способ по п.1, в котором металлсодержащий материал подвергают воздействию МВ энергии и РЧ энергии одновременно.
17. Способ металлургического экстрагирования для химического восстановления железосодержащей руды или концентрата, включающий:
подготовку железосодержащей руды или концентрата,
нагревание упомянутой руды или концентрата посредством
конвекции, и/или теплопроводности, и/или радиации,
воздействие на упомянутую руду или концентрат восстановителем, при этом некоторое или все количество упомянутой руды или концентрата восстанавливается до железа,
отличающийся тем, что упомянутую руду или концентрат также подвергают воздействию микроволновой (МВ) энергии и радиочастотной (РЧ) энергии одновременно с упомянутым нагреванием упомянутой руды или концентрата, при этом уровни МВ и РЧ энергий выбраны таким образом, что происходит незначительный нагрев или не происходит дополнительный нагрев упомянутой руды или концентрата так, что температура упомянутой руды или концентрата во время процесса восстановления не превышает 850°С, предпочтительно 650°С.
18. Продукт, полученный способом по любому из пп.1-16 или 17.